(57)【要約】本発明は、硬化可能な尿素誘導体の含分により特徴付けられる新規の樹脂；これを用いて得ることができる新規の人造モルタル；人造モルタルを製造するためのキット；補強工業における樹脂または人造モルタルの使用；並びに上記の樹脂または人造モルタルの使用を含む新規の補強法に関する。【特許請求の範囲】
【請求項１】
樹脂において、該樹脂が硬化可能な尿素誘導体を含み、該尿素誘導体が
（ｉ）１級アミノ基および２級アミノ基およびメルカプトから選択された１個以上の基を有する１種以上の硬化可能な化合物と、１種以上のジイソシアネートまたはポリイソシアネートとの反応か；または
（ｉｉ）逆に、１個以上のイソシアナト基を有する１種以上のラジカル性、アニオン性またはカチオン性の硬化可能な化合物と、１級アミノ基および２級アミノ基およびメルカプトから選択された２個以上の基を有する１種以上の有機化合物との反応により；
得ることができることを特徴とする樹脂。
【請求項２】
変法（ｉ）のために記載された、１級アミノ基および２級アミノ基およびメルカプトから選択された１個以上の基を有するラジカル性、アニオン性またはカチオン性の硬化可能な化合物として、ビニル基または置換ビニル基を有する酸のエステル、チオエステルまたはアミドを使用し、これらは、上記の基を、エステル、チオエステルまたはアミドに貢献するアルコール成分、チオール成分またはアミン成分の基上に有しており、ジイソシアネートまたはポリイソシアネートとして、脂肪族、脂環式または芳香族ジイソシアネートまたはポリイソシアネート、または２個以上のイソシアナト基を有するプレポリマーが使用され；または変法（ｉｉ）のために記載された、１個以上のイソシアナト基を有するラジカル性、アニオン性またはカチオン性の硬化可能な化合物として、ビニル基または置換ビニル基を有する酸のエステル、チオエステルまたはアミドが使用され、これらは、イソシアナト基を、エステル、チオエステルまたはアミドに貢献するアルコール成分、チオール成分またはアミン成分の基上に有しており、２個以上の１級アミノ基、２級アミノ基および／またはさらにメルカプトを有する化合物として、脂肪族、脂環式または芳香族ジまたはポリ（１級アミノ、２級アミノおよび／またはメルカプト）を有する化合物が使用され；
その際、有利に（ｉ）のみならず（ｉｉ）にも２級アミノ基が存在し、この２級アミノ基は互いに無関係に式（Ｂ）
−Ｎ（−Ｒ）Ｈ      （Ｂ）
［式中、Ｒはアルキル、殊に低級アルキル、第一にα−分枝鎖低級アルキル、とりわけイソプロピル、イソブチル、ｓ−ブチル、ｔ−ブチル、さらにシクロアルキル、例えばシクロプロピル、シクロブチル、シクロペンチルまたはシクロヘキシル、シクロアルキルアルキル、殊にシクロヘキシルメチル、またはアリール、殊にフェニル、アリール低級アルキル、殊にフェニル低級アルキル、例えばベンジルを表し、殊に低級アルキルを表す］
に相当する、請求項１記載の樹脂。
【請求項３】
１個の１級アミノ基または２級アミノ基を有する硬化可能な化合物として、式（Ｉ）
【化１】
2004531602.tif 000008
［式中、
Ｒ１、Ｒ２およびＲ３はそれぞれ無関係に水素または低級アルキル、殊に水素またはメチルを表すか；またはさらに
Ｒ３はシアノを表し、Ｒ１およびＲ２は上記の意味を有し；
ＫおよびＬはそれぞれ無関係に酸素、またはさらに硫黄またはＮＬ＊を表し、但しＬ＊は水素か、またはアルキル、殊に低級アルキル、さらにシクロアルキル、シクロアルキルアルキル、アリールおよびアリール低級アルキルから選択された基を表し、これらは置換されていないかまたは置換されており；
Ｙは非置換もしくは置換アルキレン、殊に低級アルキレン、さらに非置換もしくは置換シクロアルキレン、アリーレン、ヘテロアリーレン、ヘテロアルキレン、または置換されていないかもしくは置換され混合された脂肪族／芳香族、脂肪族／脂環式または脂肪族／複素環式の２価の基を表すか；
またはさらにＫおよびＹは一緒になって、またはＹは単独で、窒素を介して結合された複素環を意味し；
Ｒは水素または有利にアルキル、殊に低級アルキル、第一にα−分枝鎖低級アルキル、とりわけイソプロピル、イソブチル、ｓ−ブチル、ｔ−ブチル、さらにシクロアルキル、例えばシクロプロピル、シクロブチル、シクロペンチルまたはシクロヘキシル、シクロアルキルアルキル、殊にシクロヘキシルメチル、アリール、殊にフェニル、またはアリール低級アルキル、殊にフェニル低級アルキル、例えばベンジルを表し、殊に低級アルキルを表す］の化合物が使用され、
ジイソシアネートまたはポリイソシアネートとして、脂肪族、脂環式または芳香族ジイソシアネートまたはポリイソシアネート、殊にジイソシアネート、トリイソシアネートまたはテトライソシアネート、アニリン／ホルムアルデヒドを縮合させ、引き続きホスゲン化させることにより製造可能な原料ポリイソシアネート、または１個以上の脂肪族、脂環式または芳香族ジイソシアネートまたはポリイソシアネート、殊にジイソシアネート、トリイソシアネートまたはテトライソシアネートから出発して、それぞれ二官能性または多官能性のアルコール、アミンまたはアミンアルコールとの反応により得ることができる、２個以上のイソシアナト基を有するプレポリマーが使用されている、変法（ｉ）により得ることができる硬化可能な尿素誘導体を含む、請求項１記載の樹脂。
【請求項４】
式（ＩＩ）
【化２】
2004531602.tif 000009
［式中、
Ｒ１、Ｒ２およびＲ３はそれぞれ無関係に水素または低級アルキル、殊に水素またはメチルを表すか、または
Ｒ３はシアノを表し、Ｒ１およびＲ２は上記の意味を有し；
ＫおよびＬはそれぞれ無関係に酸素、またはさらに硫黄またはＮＬ＊を表し、但しＬ＊は水素か、またはアルキル、殊に低級アルキル、さらにシクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または置換されていないかもしくは置換され混合された脂肪族／芳香族、脂肪族／脂環式または脂肪族／複素環式の２価の基を表すか；
またはＫおよびＹ；ＹおよびＮ（Ｒ）；またはＫ、ＹおよびＮ（Ｒ）は一緒になって、ＫおよびＹの場合、Ｃ（＝Ｌ）上で、ＹおよびＮ（Ｒ）の場合、隣接したＣ（＝Ｏ）上で、少なくとも１個の２級環窒素原子を有する環窒素原子を介して結合された複素環を表し、Ｋ、ＹおよびＮ（Ｒ）の場合一緒になって、少なくとも２個の２級環窒素原子を有する２個の環窒素原子を介して結合された複素環を表し；
Ｒは水素または有利にアルキル、殊に低級アルキル、第一にα−分枝鎖低級アルキル、とりわけイソプロピル、イソブチル、ｓ−ブチル、ｔ−ブチル、またはさらにシクロアルキル、例えばシクロプロピル、シクロブチル、シクロペンチルまたはシクロヘキシル、シクロアルキルアルキル、殊にシクロヘキシルメチル、アリール、殊にフェニル、またはアリール低級アルキル、殊にフェニル低級アルキル、例えばベンジルを表し、殊に低級アルキルを表し；
Ｑはアルキレン、シクロアルキレンまたはアリーレンを表し；
Ｘは２官能性アルコール、二官能性アミンまたは二官能性アミノアルコールの２価の基を表し、この基はヒドロキシ基および／またはアミノ基を介して結合されており；殊に−ＮＨ−低級アルキレン−ＮＨ−、−Ｏ−低級アルキレン−Ｏ−、−ＮＨ−低級アルキレン−Ｏ−または−Ｏ−低級アルキレン−ＮＨ−を表し；
ｎは０〜１００、殊に０〜１０の整数を表す］の化合物を含む、請求項１記載の樹脂。
【請求項５】
Ｒ１、Ｒ２およびＲ３はそれぞれ無関係に水素または低級アルキル、殊に水素またはメチルを表し；
ＫおよびＬは酸素を表し；
Ｙは低級アルキレンを表し；
Ｒは低級アルキル、第一にα−分枝鎖低級アルキル、とりわけイソプロピル、イソブチル、ｓ−ブチル、ｔ−ブチルを表し；
Ｑはジフェニルメタン、ジフェニル低級アルキルメタンまたはジフェニルジ低級アルキルメタンの２価の（有利に４，４’−）ラジカルを表し；
Ｘは−Ｏ−低級アルキレン−Ｏ−を表し；
ｎは０〜１０の整数を表す、式ＩＩの化合物を含む、請求項４記載の樹脂。
【請求項６】
０．５〜９５質量％、有利に５〜７０質量％の量で存在する硬化可能な尿素誘導体の他に、さらに他の反応体、殊に反応性希釈剤を１〜８０質量％、有利に５〜６０質量％の割合で含有し、殊にビニル基（メタクリル基またはアクリル基を含む）含有化合物；および他の添加剤、殊に、５質量％まで、有利に０．０１〜２質量％の量で存在する前促進剤、２質量％まで、有利に０．０１〜１質量％までの量で存在する阻害剤、３〜８５質量％、有利に５〜６５質量％の量で存在する充填剤から選択された１種以上の添加剤；並びに所望の場合には、チキソトロープ剤、着色剤、顔料、可塑剤、安定剤、増粘剤および帯電防止剤から選択された他の添加剤、または上記添加剤の２種以上の混合物を含有し、これらは合計で１５質量％までの量で存在してよく、この場合、量の記載は完成された人造モルタルに対するものである、人造モルタルの製造に適当な請求項１から５までのいずれか１項記載の樹脂。
【請求項７】
反応性希釈剤として、モノアクリレート、ジアクリレートまたはトリアクリレートまたはモノメタクリレート、ジメタクリレートまたはトリメタクリレートが使用され、他の添加剤として、Ｎ，Ｎ−ジ低級アルキル−アニリンまたはＮ，Ｎ−ジ−（ヒドロキシ低級アルキル）−アニリン、−トルイジン、または−キシリジンから選択された前促進剤；および、鉱物性充填剤または鉱物に類似した充填剤、ポリマー充填剤、水硬性の硬化可能な充填剤、金属、カーボンブラック、さらに木、鉱物性繊維または有機繊維等から選択された充填剤、またはこの２種以上の混合物；および／または１種以上の阻害剤が存在する、請求項６記載の樹脂。
【請求項８】
人造モルタルにおいて、硬化剤および所望の場合には他の添加剤および／または反応体を、請求項１から７までのいずれか１項記載の樹脂に添加するか、またはこの種の樹脂を硬化させることにより得ることができることを特徴とする人造モルタル。
【請求項９】
１種以上の開始剤および場合により他の添加剤を含有し得る硬化剤を添加することにより得ることができる、請求項８記載の人造モルタル。
【請求項１０】
硬化剤が、開始剤を１〜８０質量％、有利に２０〜６０質量％の量で；減感剤を１〜８０質量％、有利に３０〜７０質量％の量で；充填剤を０〜５０質量％、有利に０〜２０質量％、殊に５〜２０質量％の量で、および溶剤を０〜６０質量％、殊に２０〜５０質量％の量で有し、その際、量の記載はこのようなものとしての硬化剤に対するものである、請求項９記載の人造モルタル。
【請求項１１】
硬化剤が、完成された人造モルタルの質量に対して０．１〜３０質量％、有利に０．５〜２５質量％の量で使用されている、請求項９または１０記載の人造モルタル。
【請求項１２】
人造モルタルを製造するための、請求項１から７までのいずれか１項記載の樹脂の使用において、樹脂と、硬化剤および所望の場合には他の添加剤とを混合することを特徴とする使用。
【請求項１３】
請求項１から７までのいずれか１項記載の樹脂を含むキット。
【請求項１４】
樹脂、硬化剤および場合により他の反応体および添加剤を、所望の場所で、殊に孔の直前または孔中で混合することを可能にし、それによりそこで硬化を行うことが可能となる、請求項１３記載のキット。
【請求項１５】
請求項１から７までのいずれか１項記載の樹脂の使用、または請求項８から１１までのいずれか１項記載の人造モルタルの使用を含む、孔中でのアンカーの補強法。
【発明の詳細な説明】
【技術分野】
【０００１】
発明の要約
本発明は、硬化可能な尿素誘導体の含分により特徴付けられる新規の樹脂；これを用いて得ることができる新規の人造モルタル；人造モルタルを製造するためのキット；補強工業における樹脂または人造モルタルの使用；並びに上記の樹脂または人造モルタルの使用を含む新規の補強法に関する。
【０００２】
発明の背景
ラジカル性の硬化可能なビニルエステルウレタン樹脂の含量により特徴付けられる堅固な受容材料中で固定装置を補強するためのモルタル素地は公知である（欧州特許第０４３２０８７号明細書）。ビニルエステルウレタン樹脂は、得られたモルタル素地の強度特性の改善に利用される。とりわけ、湿潤した、または濡れた支持体を使用する際の改善された接着特性、低温での改善された硬化特性および／または改善された後硬化が所望されるであろう。米国特許第４２２３０９９号明細書には、３級不飽和ポリウレタン、ポリウレタンと共重合可能なビニル化合物またはビニリデン化合物、および、−９０〜１０℃のガラス転移温度を有するゴム弾性ポリマー３〜２５％を含む成形体−組成物が記載されている。ウレタン化合物は単に例示的に、および詳細に記載されているに過ぎない。プラスチックは、その抵抗特性（殊に弾性）のために、モルタルの製造には不適当である。こうした背景から、上記欠点を有しておらず、さらに他の有利な特性を有する、人造モルタル素地をベースとする新規の樹脂を提供することは本発明の課題である。
【０００３】
発明の一般的記載
驚異的にも、以下に記載された反応により得ることができ、その際、その都度さらに他の反応体または添加剤を適用してもよい、尿素誘導体をベースとして存在する成分を含む新規の樹脂は、極めてプラスの特性を有する人造モルタル（複合モルタル）の製造ために適当であることが見出された。
【０００４】
殊に、上記人造モルタルは、支持体が湿潤、または濡れている際にも示される極めて良好な接着特性、高められた極性、およびウレタン化合物に対する改善された低温硬化、並びに極めて高い耐アルカリ性および耐化学薬品性を有する。さらに、上記人造モルタルは極めて良好な後硬化を示し、例えば、極性または非極性支持体に良好に付着するより極性のまたはより非極性付加物を使用することにより、それぞれの要求に柔軟に適合し得る。
【０００５】
発明の詳細な記載
本発明は、
（ｉ）１級アミノ基および２級アミノ基およびメルカプトから選択された（好ましくは）１個またはそれ以上の基を有する１種以上の硬化可能な化合物と、１種以上の（好ましくは）ジイソシアネートまたはポリイソシアネートとを、場合によりプレポリマーの形成の後かまたはこれと同時に、１種以上のそれぞれ二官能性または多官能性のアルコール、アミンまたはアミノアルコールの存在で反応させるか；または
（ｉｉ）逆に、（好ましくは）１個またはそれ以上のイソシアナト基を有する１種以上のラジカル性、アニオン性またはカチオン性の硬化可能な化合物と、１級アミノ基および２級アミノ基およびメルカプトから選択された（好ましくは）２個かまたはそれ以上の基を有する１種以上の有機化合物とを反応させることにより；
得ることができ、その際、その都度さらに他の反応体または添加剤が適用されてもよい、硬化可能な尿素誘導体を含む樹脂；
これを用いて得ることができる新規の人造モルタル；
上記人造モルタルを製造するためのキット；
補強工業における樹脂または人造モルタルの使用；並びに
上記の樹脂または人造モルタルの使用を含む新規の補強法
に関する。
【０００６】
本開示の範囲内で使用された一般的な表現および定義は、有利に以下に記載された意味を有し、その際、上記および下記において、一般的な表現および定義に代わって特別な意味が使用されることがあるが、これは本発明の好ましい実施形式を導くものである；
”さらに”とは、”より幅広い、殊に本発明のより低い程度で好ましい実施態様”を意味する。”含む”とは、”少なくとも含有する”ことを意味し、従ってなお他の成分が存在し得るか、または有利に”含有する”ことを意味する。”１種以上の”、”１個以上の”とは、有利に”１〜４”、殊に”１〜３”、とりわけ”１または２”を表す。
【０００７】
完成された人造モルタルの質量か、または完成された人造モルタルに関する際、有利に人造モルタルの全成分の合計質量が考慮されている。
【０００８】
樹脂とは、有利に、上記または有利に下記の通り、硬化可能な尿素誘導体の含分を有し、さらに開始剤を除く１種以上の他の添加剤を含有し得る組成物であると解釈されるべきである。添加剤のうち、反応性希釈剤、充填剤、促進剤または阻害剤は好ましく、これらは殊に下記で好ましいものとして記載されている量で添加されている。
【０００９】
１級および／または２級アミノを有するラジカル性またはさらにアニオン性またはカチオン性の硬化可能な化合物は、有利に以下に定義された通りである：
１級および／または２級アミノ基は、１個以上の二重結合を含有する基に結合されており、重合可能である。このような基は、殊に、ビニル基または置換ビニル基を有する酸のエステル、さらにチオエステルまたはアミドであり、これらは１級または有利に２級アミノ基を、エステル、チオエステルまたはアミドに貢献するアルコール成分、チオール成分またはアミン成分の基上に有する。
【００１０】
ビニル基を有する酸のエステル、チオエステルまたはアミドの基は、殊に式（Ａ）
【００１１】
【化１】
2004531602.tif 000002
［式中、
Ｒ１、Ｒ２およびＲ３はそれぞれ無関係に水素または低級アルキル、殊に水素またはメチルを表すか；または
Ｒ３はシアノを表し、Ｒ１およびＲ２は上記の意味を有し（とりわけアニオン重合）；
ＫおよびＬはそれぞれ無関係に酸素、またはさらに硫黄またはＮＬ＊を表し、但しＬ＊は水素か、またはアルキル、殊に低級アルキル、さらにシクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または置換されていないかもしくは置換され混合された脂肪族／芳香族、脂肪族／脂環式または脂肪族／複素環式の２価の基を表すか；
またはＫおよびＹは一緒になって、またはＫは単独で、窒素を介して結合された２価の複素環を表す］の基である。
【００１２】
１級アミノは−ＮＨ２である。２級アミノ基は置換アミノ基であり、これは電荷を有していない状態でなおＮに結合された水素を有しており；Ｎ−置換基として、アルキル、シクロアルキル、シクロアルキルアルキル、アリール、アリールアルキル、ヘテロアリールまたはヘテロアリールアルキルが該当し、これらはそれぞれ置換されていてもよいし、有利に置換されていなくてもよい。２級アミノ基は、Ｎ−含有複素環基の成分であるイミノ基であってもよい。
【００１３】
２級アミノ基として、式Ｂ
−Ｎ（−Ｒ）Ｈ          （Ｂ）
［式中、
Ｒはアルキル、殊に低級アルキル、第一にα−分枝鎖低級アルキル、とりわけイソプロピル、イソブチル、ｓ−ブチル、ｔ−ブチル、シクロアルキル、例えばシクロプロピル、シクロブチル、シクロペンチルまたはシクロヘキシル、シクロアルキルアルキル、殊にシクロヘキシルメチル、アリール、殊にフェニル、またはアリール低級アルキル、殊にフェニル低級アルキル、例えばベンジルを表し、殊に低級アルキルを表す］の基は殊に好ましい。
【００１４】
メルカプトを有する化合物は、殊に、例えば上記１級アミノおよび／または２級アミノを有する化合物であり、その際、１個以上の遊離アミノ基または２級アミノ基に代わり、メルカプト基が１個ずつ存在する。
【００１５】
この種の化合物が、１級アミノ基および２級アミノ基の組合せ、１級アミノ基または２級アミノ基およびメルカプト基の組合せ、またはこれら３つの型全ての組合せを有することも可能である。１級または（有利に）２級アミノ基を有し、場合により互いに無関係に１級アミノ、２級アミノおよびメルカプトから選択された１個以上の基を有する上記化合物は好ましい。しかしながら、上記の３つの型の単に１個以上の基を有するに過ぎない化合物、殊に１個以上の１級または２級アミノ基を有する化合物、とりわけ（殊に好ましくは）１個かまたはそれ以上の２級アミノ基を有する化合物は殊に好ましい。
【００１６】
ジイソシアネートおよびポリイソシアネートは、殊に脂肪族（柔軟性を上昇させる）、脂環式または芳香族ジイソシアネートまたはポリイソシアネート、とりわけジイソシアネート、トリイソシアネートまたはテトライソシアネート（鎖の補強に利用される）、殊にヘキサンジイソシアネート、ジメチレンジイソシアネート、１，４−ジイソシアナトブタン、１，５−ジイソシアナト−２−メチルペンタン、１，８−ジイソシアナトオクタン、１，１２−ジイソシアナトドデカン、４，４’−ジイソシアナトジシクロヘキシルメタン（Ｈ１２−ＭＤＩ）、イソホロンジイソシアネート、１−メチルシクロヘキサン−２，４−ジイソシアネートまたは１−メチルシクロヘキサン−２，６−ジイソシアネート、３−イソシアナトメチル−３，５，５−トリメチルシクロヘキシルイソシアネート、またはとりわけアリール−ジイソシアネートまたはアリール−ポリイソシアネート、殊にトルエンジイソシアネート、例えばトルエン−２，４−ジイソシアネートまたはトルエン−２−６−ジイソシアネート、ジイソシアナトジフェニルメタン、殊に４，４’−メチレン−ビス（フェニルイソシアネート）（ＭＤＩ）、４，４’−イソプロピリデン−ジフェニルイソシアネート、２，４，４’−トリイソシアナトジフェニルメタン、キシリレン−１，３−ジイソシアネートまたはキシリレン−１，４−ジイソシアネート；または、例えばアニリン／ホルムアルデヒドを縮合させ、引き続きホスゲン化させることにより製造可能な原料ポリイソシアネート（Ullmann, Chemie出版, 第４版、第１９巻、第３０３〜３０５頁参照）；または２個以上のイソシアナト基を有するプレポリマー；または上記のジイソシアネートまたはポリイソシアネートの２種以上の混合物である。ジイソシアネートまたはさらに（放射状分子として架橋を強化するために）トリイソシアネートは殊に好ましい。
【００１７】
２個以上のイソシアナト基を有する直前に記載されたプレポリマーは、殊に、ジイソシアネートまたはポリイソシアネート、殊に直前の段落に記載されたプレポリマー自体以外のものと、それぞれ二官能性または多官能性のアルコール（ジオールまたはポリオール）、二官能性または多官能性のアミンまたは二官能性または多官能性のアミノール、またはこの２種以上の混合物とから出発する反応により生じるプレポリマーである。この場合、ヒドロキシアルコールは、殊に、二官能性または多官能性のアルコール、例えばエチレンオキシドまたはプロピレンオキシドの崩壊生成物、例えばエタンジオール、ジエチレングリコールまたはトリエチレングリコール、プロパン−１，２−ジオールまたはプロパン−１−３−ジオール、ジプロピレングリコール、別のジオール、例えば１，２−ブタンジオール、１，３−ブタンジオールまたは１，４−ブタンジオール、１，６−ヘキサンジオール、ネオペンチルグリコール、２−エチルプロパン−１，３−ジオールまたは２，２−ビス（４−ヒドロキシ−シクロヘキシル）−プロパン、トリエタノールアミン、ビスフェノールＡまたはビスフェノールＦまたはそのオキシエチル化生成物、水素化生成物および／またはハロゲン化生成物、多価アルコール、例えばグリセリン、トリメチロールプロパン、ヘキサントリオールおよびペンタエリトリット、ヒドロキシル基含有ポリエーテル、例えば脂肪族または芳香族オキシランのオリゴマーおよび／または高級環式エーテル、例えばエチレンオキシド、プロピレンオキシド、スチレンオキシドおよびフランのオリゴマー、主鎖中に芳香族構造単位を含有するそれぞれ末端のヒドロキシを有するポリエーテル、例えばビスフェノールＡもしくはＦのポリエーテル、上記アルコールもしくはポリエーテル、およびジカルボン酸もしくはその無水物、例えばアジピン酸、フタル酸、イソフタル酸、テレフタル酸、テトラヒドロフタル酸もしくはヘキサヒドロフタル酸、エンドメチレンテトラヒドロフタル酸、テトラクロロフタル酸またはヘキサクロロ−エンドメチレン−テトラヒドロフタル酸、マレイン酸、フマル酸、イタコン酸、セバシン酸等をベースとするヒドロキシル基含有ポリエステルである。鎖の補強を生じさせる芳香族構造単位を有するヒドロキシル化合物、架橋密度を高めるための不飽和成分を有するヒドロキシ化合物、例えばフマル酸、または分枝鎖もしくは放射状のヒドロキシ化合物、殊に三官能性もしくは多官能性のアルコールおよび／またはその構造単位を含有するポリエーテルもしくはポリエステルは殊に好ましい。（２価の基−Ｏ−低級アルキレン−Ｏ−を生じる）低級アルカンジオールは殊に好ましい。二官能性または多官能性のアミノアルコールは、殊に１個以上のヒドロキシ基および１個以上のアミノ基を同一の分子中に含有する化合物である。好ましい例は、脂肪族アミノール、殊にヒドロキシ低級アルキルアミン（基  −ＮＨ−低級アルキレン−Ｏ−または−Ｏ−低級アルキレン−ＮＨ−を生じる）、例えばエタノールアミン、ジエタノールアミンまたは３−アミノプロパノール、または芳香族アミノール、例えば２−アミノフェノール、３−アミノフェノールまたは４−アミノフェノールである。二官能性ま���は多官能性のアミンは、２個以上のアミノ基を有する有機アミノ化合物、殊にヒドラジン、Ｎ，Ｎ’−ジメチルヒドラジン、脂肪族ジアミンまたはポリアミン、殊に低級アルカンジアミン（基  −ＮＨ−低級アルキル−ＮＨ−を生じる）、例えばエチレンジアミン、１，３−ジアミノプロパン、テトラメチレンジアミンまたはヘキサメチレンジアミンまたはジエチレントリアミン、または芳香族ジアミンまたはポリアミン、例えばフェニレンジアミン、２，４−トルエンジアミンおよび２，６−トルエンジアミン、ベンジジン、ｏ−クロロベンジジン、２，５−ｐ−ジクロロフェニレンジアミン、３，３’−ジクロロ−４，４’−ジアミノ−ジフェニルメタンまたは４，４’−ジアミノジフェニルメタン、ポリエーテルジアミン（末端アミノ基を有するポリエチレンオキシド）または、アニリンとホルムアルデヒドとの縮合により得ることができるポリフェニル／ポリメチレン−ポリアミンである。上記のそれぞれ二官能性または多官能性の（好ましくは）アルコール、アミンまたはアミノアルコールの２種以上の混合物が存在してもよい。殊に特別に挙げられたジオールまたはトリオール、さらにアミノアルコール、ジアミノアルコール、アミノジオール、ジアミンまたはトリアミンは殊に好ましい。ジオール、アミノールおよびジアミンは殊に好ましく、これらにはさらに（放射状担体として）トリオール、ジアミノアルコール、アミノジオールまたはトリアミンが追加され得る。この場合、付加語”それぞれ二官能性または多官能性の”とは、その後に記載された、”および”、”または”または”および／または”によりその前と分離されているものを含めたものまで全ての化合物に関し、従ってそれぞれの列挙の第１の要素のみに関するわけではない。
【００１８】
プレポリマーの形成（製造）は、本発明による硬化可能な尿素誘導体への反応と同時に、またはこの反応の前に分けて行われ得る。
【００１９】
製造を前に行う場合、例えばヒドロキシアルコール、アミノールおよび／またはアミノアミンをジイソシアネートまたはポリイソシアネートに対して過少で使用することにより、モル比に基づき、末端に、なお２個以上のイソシアナト基が存在し得ることを顧慮すべきである。同時に反応させる場合にも、反応成分のモル比は、有利に、１個以上の２級アミノ基を有するラジカル性、アニオン性またはカチオン性の硬化可能な化合物が過度に多く存在しないように選択され、それというのも、さもなくばこれらはプレポリマーのための早期の鎖の中断を生じるからである。
【００２０】
１個以上の、殊に１個のイソシアナト基を有するラジカル性、アニオン性またはカチオン性の硬化可能な化合物において、上記基は、１個以上の２重結合を含有する重合可能な基上に結合されている。このような基は、殊に、ビニル基または置換ビニル基を有する酸のエステル、さらにチオエステルまたはアミドであり、これらはイソシアナト基を、エステル、チオエステルまたはアミドに貢献するアルコール成分、チオール成分またはアミン成分の基上に有する。
【００２１】
ビニル基を有する酸のエステル、チオエステルまたはアミドのイソシアネートは、殊に式（Ａ＊）
【００２２】
【化２】
2004531602.tif 000003
［式中、
Ｒ１、Ｒ２およびＲ３はそれぞれ無関係に水素または低級アルキル、殊に水素またはメチルを表すか、または
Ｒ３はシアノを表し、Ｒ１およびＲ２は上記の意味を有し（とりわけアニオン重合）；
ＫおよびＬはそれぞれ無関係に酸素、またはさらに硫黄またはＮＬ＊を表し、但しＬ＊は水素か、またはアルキル、殊に低級アルキル、さらにシクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または置換されていないかもしくは置換され混合された脂肪族／芳香族、脂肪族／脂環式または脂肪族／複素環式の２価の基を表すか；
またはＫおよびＹは一緒になって、またはＫは単独で、窒素を介して結合された２価の複素環を表す］のイソシアネートである。製造およびこの種の好ましい化合物の例は欧州特許第０３１５８７６号明細書に記載されており、この刊行物はここで参考のために挙げられたものである。好ましい例は、イソシアナトエチルメタクリレートである。
【００２３】
２個以上の１級アミノ基または２級アミノ基またはさらにメルカプト基を有する有機化合物は、殊に、２個、またはさらに多くのメルカプト基、有利に非置換アミノ基、および／または殊に、前記の場合、電荷を有していない状態で、単になお１個の水素原子を窒素上に結合して有している置換アミノ基、殊に上記で定義された通り、有利にアミノ基または殊に上記に定義された通り、式（Ｂ）の２級アミノ基を有する有機化合物である。これらの基を２個以上有する化合物は、殊に脂肪族（柔軟性を上昇させる）、脂環式または芳香族（鎖の補強に利用される）、ジ−（ＧＲ）またはポリ−（ＧＲ）、とりわけジ−（ＧＲ）、トリ−（ＧＲ）またはテトラ−（ＧＲ）を有する化合物、殊にジ−（ＧＲ）−ヘキサン、ジ−（ＧＲ）−１，４−ブタン、ジ−（ＧＲ）−１，５−２−メチルペンタン、ジ−（ＧＲ）−１，８−オクタン、ジ−（ＧＲ）−１，１２−ドデカン、ジ−（ＧＲ）−４，４’−ジシクロヘキシルメタン、ジ−（ＧＲ）−イソホロン、ジ−（ＧＲ）−２，４−（１−メチルシクロヘキサン）またはジ−（ＧＲ）−２，６−（１−メチルシクロヘキサン）またはとりわけアリール−ジ−（ＧＲ）またはアリール−ポリ−（ＧＲ）、殊にジ−（ＧＲ）−トルエン、ジ−（ＧＲ）−ジフェニルメタン、２，４，４’−トリ−（ＧＲ）−ジフェニルメタン、キシリレン−１，３−ジ−（ＧＲ）またはキシリレン−１，４−ジ−（ＧＲ）であり、その際、（ＧＲ）はそれぞれアミノ、２級アミノまたはメルカプトを表し、殊に１級または有利に２級アミノを表す。
【００２４】
ハロゲンは、殊にフッ素、塩素、臭素またはヨウ素を表す。
【００２５】
前頭句”低”は、関連する基が有利に７個まで、殊に４個までの炭素原子を有することを意味する。
【００２６】
非置換または置換アルキレンは、有利にＣ１〜Ｃ２０−アルキレン、殊に低級アルキレンであり、これらは非置換であるか、または互いに無関係に、有利にハロゲン、低級アルキル、例えばメチルまたはエチル、フェニル、フェニル低級アルキル、低級アルコキシ、フェニルオキシ、フェニル低級アルコキシ、低級アルコキシカルボニル、フェニルオキシカルボニル、フェニル低級アルコキシカルボニル、ニトロおよびシアノから選択された、１個以上の、殊に３個までの置換基により置換されている。エチレンまたは１，３−プロピレンは好ましい。
【００２７】
非置換または置換シクロアルキレンは、有利にＣ３〜Ｃ１２−、殊にＣ４〜Ｃ８−シクロアルキレン、殊にシクロペンタニレン、シクロヘキサニレンまたはシクロヘプタニレンであり、これらは非置換であるか、または、置換アルキレンのための置換基として挙げられた１個以上の、殊に３個までの置換基で置換されている。
【００２８】
アリーレンは、殊に、６〜３０個、有利に６〜２５個の炭素原子を有する単環〜５環式芳香族基の２価のラジカルであり、この場合この芳香族基は置換されていないかまたは置換されており、有利に置換アルキレンのために記載されたようなものであり、殊にフェニレン、低級アルキルにより置換されたフェニレン、例えばメチルフェニレン、ジフェニルメタン、ジフェニル低級アルキルメタン、ジフェニルジ低級アルキルメタン、ジフェニル（モノまたはポリハロゲノ低級アルキル）メタンまたはジフェニルビス（モノまたはポリハロゲノ低級アルキル）メタンの２価の（有利に４，４’−）ラジカル、殊に、ジフェニルメタン、１，１−ジフェニルエタン、２，２−ジフェニルプロパンまたは２，２−ジフェニル−１，１，１，３，３，３−トリフルオロプロパンの２価の（有利に４，４’−）ラジカル；１，１−ジメチル−３−メチル−３−（４−フェニル）−５−インダンの、２個のフェニル置換基を介して結合された２価のラジカル、または９，９−ジ−（４−フェニル）−フルオレンの、２個のフェニル置換基を介して結合された２価のラジカルである。
【００２９】
ヘテロアリーレンは、有利に、１個以上の環ヘテロ原子、殊にＮ、ＳおよびＯから選択された１〜３個の環ヘテロ原子を有し、少なくとも１個の複素環を含有する単環〜５環式基の２価のラジカルであり、この場合この複素環は置換されていないかまたは置換されており、有利に置換アルキレンのために記載されたようなものであり、例えばピペリジニレン、ピペラジニレン、ピリジン−２，６−イレン、２−メチルピリジン−２，４−イレン、フェナジン−２，３−イレン、２，５−ジ（４−フェニル）−１，３，４−オキサジアゾールまたは２，５−ジ（４−フェニル）−１，３，４−チアジアゾールの、フェニル置換基を介して結合された２価のラジカルである。
【００３０】
ヘテロアルキルは、１００個まで、有利に２０個までの鎖原子を有する分子鎖または殊に直鎖アルキルであり、この場合これらの鎖原子は１個以上のヘテロ原子、殊にＮ、ＳまたはＯであってよく、残りは炭素原子である。例は、ポリオキシエチレン−または−プロピレン基またはポリチオエチレン−またはプロピレン基である。
【００３１】
非置換もしくは置換された、混合された脂肪族／芳香族、脂肪族／脂環式または脂肪族／複素環式の２価の基の２価のラジカルにおいて、脂肪族部分は上記に定義された通りアルキレン基、殊にメチレンであり、一方で芳香族部分は有利に例えばアリーレンであり、脂環式部分は有利に例えばシクロアルキレンであり、複素環式部分は有利にヘテロアリーレンである。
【００３２】
アルキルは殊にＣ１〜Ｃ２４−、殊にＣ１〜Ｃ１２−のとりわけ低級アルキルであり、これらは単分枝鎖もしくは多重分枝鎖かまたは非分枝鎖（直鎖）であり、非置換であるか、または、置換アルキレンのための置換基として挙げられた１個以上の、殊に３個までの置換基で置換されている。メチル、エチル、ｎ−プロピルまたはイソプロピル、またはｎ−ブチル、イソブチルまたはｔ−ブチルは好ましい。
【００３３】
シクロアルキルは、有利にＣ３〜Ｃ１２−、殊にＣ４〜Ｃ８−シクロアルキル、殊にシクロプロピル、シクロブチル、シクロペンチル、シクロヘキシルまたはシクロヘプチルであり、これは非置換であるか、または、置換アルキレンのための置換基として挙げられた１個以上の、殊に３個までの置換基で置換されている。
【００３４】
シクロアルキルアルキルは、有利にＣ４〜Ｃ１６−、殊にＣ４〜Ｃ８−シクロアルキルアルキルであり、殊にシクロプロピルメチル、シクロブチルメチル、シクロペンチルメチル、シクロヘキシルメチルまたはシクロへプチルメチルであり、これは非置換であるか、または、置換アルキレンのための置換基として挙げられた１個以上の、殊に３個までの置換基で置換されている。
【００３５】
アリールは、６〜３０個、有利に６〜２５個、殊に６〜１４個の炭素原子を有する単環〜５環式芳香族基であり、これは非置換であるか、または有利に置換アルキレンのために記載されたように置換されており、殊にフェニルまたはナフチルである。
【００３６】
アリールアルキルは、有利に７〜３７個、殊に７〜１６個の炭素原子を有し、上記で定義されたようなアリールおよびアルキルを有し、非置換であるか、または、置換アルキレンのための置換基として挙げられた１個以上の、殊に３個までの置換基で置換されている。
【００３７】
ヘテロアリールは、１個以上の環ヘテロ原子、殊にＮ、ＳおよびＯから選択された１〜３個の環ヘテロ原子を有する、少なくとも１個の複素環を含有する単環〜５環式基であり、これは非置換であるか、または有利に置換アルキレンのために記載されたように置換されており、例えばピロリル、チアゾリル、オキサゾリルまたはピリジルである。
【００３８】
ヘテロアリールアルキルにおいて、ヘテロアリールは非置換であるかまたは置換されており、有利に直前に定義された通りであり、アルキレンのために定義されたような１個の非分枝鎖または分枝鎖アルキレン基を介して、有利に末端で、殊にメチレンに結合されている。
【００３９】
Ｎ−含有ヘテロ環式基は、殊に、４〜２０個、有利に５〜１４個の環原子を有し、有利にＮ、ＯおよびＳから選択された１個以上の、有利に３個までの環ヘテロ原子を有する、単環〜５環、有利に単環、２環または３環式複素環基であり、この複素環基は置換されていないか、または１個以上、有利に３個までの置換基により置換されており、この置換基は殊に互いに無関係に、ハロゲン、低級アルキル、例えばメチルまたはエチル、フェニル、フェニル低級アルキル、低級アルコキシ、フェニルオキシ、フェニル低級アルコキシ、低級アルコキシカルボニル、フェニルオキシカルボニル、フェニル低級アルコキシカルボニル、ニトロおよびシアノ、有利に不飽和複素環基、例えばピペリジノ、ピペラジノ、モルホリノ、チオモルホリノ等から選択されたものである。２価の複素環は、有利に相応する複素環である。これは有利に、少なくとも１個または２個の環窒素原子を有する複素環、殊に上記においてそれぞれこの定義に含まれる特別に記載された基である。
【００４０】
本発明による樹脂中の硬化可能な尿素誘導体の含分は、有利に、この含分が、完成された人造モルタルに対して０．５〜９５質量％、有利に５〜７０質量％の範囲内となるように計量される。
【００４１】
他の反応体には、殊に、これを用いた場合、硬化の際に、尿素誘導体をベースとして存在する新規の成分が、反応に代わって、または反応と同時に自然と反応し得るような反応性希釈剤（コモノマー）が含まれる。反応性希釈剤として、このために適当な全てのオレフィン系不飽和化合物、殊にビニル基（メタクリル基またはアクリル基を含む）含有化合物、例えばスチレン、ジビニルベンゼン、モノアクリレート、ジアクリレートおよびトリアクリレートまたはモノメタクリレート、ジメタクリレートおよびトリメタクリレート、例えばメタクリル酸メチルエステル、メタクリル酸イソプロピルエステル、メタクリル酸イソブチルエステル、ヘキサンジオールジアクリレート、テトラエチレングリコールジアクリレート、２−ヒドロキシプロピルメタクリレート（２−ＨＰＭＡ）、ブタンジオールジメタクリレート（ＢＤＤＭＡ）、エチレングリコールジメタクリレート（ＥＧＤＭＡ）、トリメチロールプロパントリメタクリレートまたはｔ−ブチルアミノエチルメタクリレートまたはビニルアセテート；さらにアルキルメタクリレート（例えばＣ１０〜Ｃ２０−アルキル、”くし型ポリマー”のための付加物）またはポリオキシエチレンメタクリレート、ポリオキシエチレンアクリレート、ポリオキシエチレン−４−スチリルアルキル（殊に−メチル−）エステル、ポリオキシエチレンビニルエーテルまたはポリオキシエチレンフマレート、ｐ−ｎ−アルキルスチレン、ｎ−アルキルビニルエーテル、Ｎ−（ｎ−アルキル）マレイミド、Ｎ−ビニルピロリドン、Ｎ−ビニルカルバゾール、Ｎ，Ｎ−ジメチル−シアノフマレート、α−メチルスチレン、インデンまたはフラン等、またはその混合物が使用されてよい。これらは、完成された人造モルタルに対して有利に１〜８０質量百分率（質量％）の割合で、殊に５〜６０質量％で存在する。
【００４２】
尿素誘導体をベースとして存在する新規の成分を含む樹脂は、例えば低温硬化性不飽和ポリエステル（ＵＰ）のための慣用の前促進剤を用いて、殊に３級芳香族アミンまたは重金属塩を用いて前促進されていてよい。３級芳香族アミンのうち、殊にＮ，Ｎ−ジ低級アルキル−またはＮ，Ｎ−ジ−（ヒドロキシ低級アルキル（例えばヒドロキシエチル））−アニリン、−トルイジンまたは−キシリジン、殊にＮ，Ｎ−ジメチル−またはＮ，Ｎ−ジエチル−アニリン、Ｎ，Ｎ−ジメチル−またはＮ，Ｎ−ジエチル−トルイジンまたは−キシリジン、例えばＮ，Ｎ−ジメチル−ｐ−トルイジン、Ｎ，Ｎ−ジイソプロピリデン−ｐ−トルイジンまたはＮ，Ｎ−ビス（ヒドロキシエチル）−キシリデンまたは−トルイジンが可能であり、重金属塩として、例えば、遷移金属のカルボン酸塩、例えばコバルトオクタノエート、コバルトナフテネートまたは有機バナジウム塩が可能である。上記促進剤は、完成された人造モルタルに対して有利に５質量％まで、殊に０．０１〜２質量％までの濃度で存在する。
【００４３】
阻害のために、前促進された樹脂か、または硬化可能な化合物に、阻害剤、殊に遊離または立体的に阻害されたキノン、ヒドロキノン、またはモノ−、ジ−またはトリメチルヒドロキノン、またはフェノール、例えば４，４’−ビス（２，６−ジ−ｔ−ブチルフェノール）、１，３，５−トリメチル−２，４，６−トリス（３，５−ジ−ｔ−ブチル−４−ヒドロキシベンジル）−ベンゼンまたはｐ−メトキシフェノールまたはフェノチアジン等が添加されていてよい。阻害剤は有利に、完成された人造モルタルの質量に対して２質量％まで、殊に０．０１〜１質量％の量で存在する。
【００４４】
他の添加剤として殊に充填剤が使用され、有利に鉱物性充填剤または鉱物に類似した充填剤、例えば石英、ガラス、磁器、コランダム、セラミック、タルク、ケイ酸（例えば熱分解ケイ酸）、ケイ酸塩、粘土、二酸化チタン、チョーク、重晶石、長石、玄武岩、水酸化アルミニウム、花崗岩または砂岩、ポリマー充填剤、例えば熱硬化性、水硬性の硬化可能な充填剤、例えばセッコウ、生石灰またはセメント（例えばアルミナセメントまたはポルトランドセメント）、金属、例えばアルミニウム、カーボンブラック、さらに木、鉱物性繊維または有機繊維等、またはこの２種以上の混合物が使用される。充填剤は任意の形で、例えば粉末または粉状物として、または成形体として、例えば円筒、環、球、小片、小棒、鞍状物または結晶の形で、またはさらに繊維状物の形で存在してよく、相応する基本粒子は、有利に０．００１〜１０ｍｍの最大直径を有する。充填剤は完成された人造モルタルの質量に対して有利に合計で３〜８５質量％、有利に５〜７０質量％の量で存在する。
【００４５】
他の考え得る添加剤は、さらにチキソトロープ剤、例えば熱分解ケイ酸、着色剤または顔料、可塑剤、例えばフタル酸エステルまたはセバシン酸エステル、安定剤、帯電防止剤、増粘剤等であり、これらは完成された人造モルタルに対して合計で有利に１５質量％まで、有利に０．０１〜５質量％の量で存在する。溶剤も、完成された人造モルタルに対して、有利に３０質量％まで、例えば１〜２０質量％の量で存在してよく、この溶剤は低級アルキルケトン、例えばアセトン、ジ低級アルキル−低級アルカノイルアミド、例えばジメチルアセトアミド、低級アルキルベンゼン、例えばキシレンまたはトルエン、フタル酸エステルまたはパラフィン、または水である。
【００４６】
硬化のために、アニオン性、カチオン性またはラジカル性開始剤が使用される。
【００４７】
樹脂の硬化のための開始剤として、ラジカル重合の場合にはラジカル形成化合物が使用され、第一に有機ペルオキシド、例えばジアシルペルオキシド、例えばジアセチルペルオキシド、ベンゾイルペルオキシドまたはビス（４−クロロベンゾイル）ペルオキシド、ケトンペルオキシド、例えばメチルエチルケトンペルオキシドまたはシクロヘキサノンペルオキシド、またはアルキルペルエステル、例えばｔ−ブチルペルベンゾエートが使用されるか、またはさらにアゾ開始剤、例えばアゾニトリル、例えばアゾビスイソブチロニトリルまたは２，２’−アゾビス（２，４−ジメチルバレロニトリル）、アゾエステル、例えばジメチル−２，２’−アゾビスイソブチレート、アゾアミド、例えば２，２’−アゾビス［２−メチル−Ｎ−（２−ヒドロキシエチル）プロピオンアミド］、アゾアルカン、例えば２，２’−アゾビス（２−メチルプロパン）、アゾアミジン、例えば２，２’−アゾビス（２−メチルプロピオンアミジン）−ジヒドロクロリド、またはアゾイミダゾリン、例えば２，２’−アゾビス［２−（２−イミダゾリン−２−イル）プロパン］−ジヒドロクロリド、または過硫酸塩または過ホウ酸塩、並びにこの混合物が該当する。開始剤は純粋な形で使用されてよく、例えばｔ−ブチルペルベンゾエート、または有利に例えばセッコウ、チョーク、熱分解ケイ酸で減感化(phlegmatisiert)されたもの、フタレート、例えば殊にジクロロヘキシルフタレート、クロロパラフィン等、および所望の場合には、殊に上記のような充填剤と、および／または（殊にペーストまたはエマルションを製造するために）溶剤、殊に水と混合されたものが使用されてよく；その際、それぞれ硬化剤の全量に対して、殊に開始剤は１〜８０質量％、有利に２０〜６０質量％の量で、かつ減感剤(Phlegmatisierungsmittel)は１〜８０質量％、有利に３０〜７０質量％の量で；充填剤は０〜５０質量％、有利に０〜２０質量％、例えば５〜２０質量％の量で；および／または溶剤は０〜６０質量％、有利に２０〜５０質量％の量で存在し、かつ硬化剤は（好ましくは）粉末、ペーストまたはエマルションとして使用される。
【００４８】
（例えばα−シアノアクリレートの場合に使用可能な）アニオン重合のための開始剤として、例えば金属アルキル、アルコラート、金属アミドまたは金属水酸化物、例えばナトリウムアミド、または大気湿度もしく煉瓦積み中の湿度からのＯＨ−イオンが利用される。カチオン重合のための開始剤として、例えばビニルエーテルの場合、ルイス酸、例えばフッ化ホウ素、塩化アルミニウム、塩化チタン（ＩＶ）または塩化錫（ＩＶ）が適当である。ラジカル重合は好ましい。
【００４９】
”硬化剤”という定義は、充填剤の添加および／または溶剤の添加を伴うかまたは伴わない、上記および下記の純粋な開始剤または減感化された硬化剤（狭義で開始剤）、即ち完全な硬化剤成分を内容とする。
【００５０】
硬化剤の量は、完成された人造モルタルの質量の合計に対して０．１〜３０質量％、有利に０．５〜２５質量％の範囲内にある。
【００５１】
硬化剤は、硬化不可能な成分（殊にイソシアネート成分）中に添加されてもよいし、適当な方法で、例えばマイクロカプセル化された形で、硬化可能な成分中に添加されてもよい。
【００５２】
本発明による人造モルタルは、硬化剤および場合により他の添加剤を添加した後、上記または有利に下記の通り、硬化可能な尿素誘導体の含分を有する樹脂を硬化させることにより得られ、例えば孔、例えば穿孔の内部での硬化の生成物である。
【００５３】
人造モルタルの製造は、有利に、硬化可能な尿素誘導体の含分、またはその前駆体を有する樹脂を、現場で（例えば孔、例えば穿孔中）か、または前もってそれ以外、例えば固定混合機の内部で、例えば上記および下記の硬化剤および場合により他の添加剤と混合することにより行われる。
【００５４】
本発明による人造モルタルを製造するためのキットとは、本発明による硬化可能な尿素誘導体を含む樹脂を含むものであると理解されるべきであり；これは、殊に、例えば上記および下記の得ることのできるモルタルを製造するための成分、硬化可能な尿素誘導体の含分を有する本発明による樹脂、（粉末、ペーストまたはエマルションとしての）硬化剤、および場合により他の反応体および添加剤を、所望の場所で、例えば孔の直前または孔中で混合し、かつ必要であれば導入し、それにより、そこで硬化を行うことを可能にする装備であると理解されるべきである。この場合、これは、樹脂、開始剤または場合により他の添加剤のための、別個の、しかしながら例えば一緒になったパッケージ(Verpackung)または一緒になったキット中のセットとして提供された容器、例えば使用すべき成分のための別個のビン、アンプル、チューブまたはカートリッジ、（互いに同軸、または隣り合って平行に配置された、各成分を受容するための室を備えた）二室またはさらに多室のカートリッジ、またはガラス製、箔製またはプラスチック製の二室またはさらに多室のカートリッジ、またはこの種の容器の２個以上の組み合わせ物、さらに、噴出装置、例えば噴出ガンおよび／または固定混合機または噴出のためのノズル／挿入管との組み合わせ物であってよい。一方が樹脂および場合により他の添加剤、殊に充填剤、希釈剤および促進剤を含有し、もう一方が硬化剤、および場合により他の添加剤をも含有する２個の容器からの組み合わせ物は好ましいが、但しこの場合この他の添加剤は、他の容器中に完全に存在していてもよいし、部分的に存在していてもよい。殊にカートリッジの場合、その壁材料は例えばガラスであってよく、これは他の充填剤として、設置処理または充填処理の後、得られた人造モルタルの成分であってよい。
【００５５】
補強とは、堅固な受容材料、例えば（例えばコンクリート、自然石、固体煉瓦(Vollstein)または穿孔された煉瓦(Lochstein)からなる煉瓦積み、さらにプラスチックまたは木からなる）煉瓦積み、プレート、柱等中に、殊に孔、例えば穿孔中に、とりわけ金属製の固定装置（例えばアンダーカットアンカー、スレッドロッドまたは穿孔アンカー(Bohranker)）を用いて、または別の材料、例えばプラスチックまたは木を用いて補強することであると理解されるべきである。
【００５６】
硬化可能な尿素誘導体の含分を有する本発明による樹脂の使用は、第一に、固定装置が補強されるべき場所、例えば孔、例えば穿孔中にこの樹脂を導入することにより行われ、その際、この樹脂は予め、または同時に、有利に上記のような硬化剤、および所望の場合には有利に上記のような他の添加剤と、殊に上記の量比で混合される。カートリッジの場合、完全混合は、有利に固定装置を導入することにより行われ、分かれた容器または殊に噴出ガンを使用する場合、カートリッジを用いて行われ、この場合、成分は殊に固定装置を導入する直前に固定混合機中で混合される。
【００５７】
人造モルタルの使用は、殊に、この人造モルタルを、固定装置が補強されるべき所望の場所、殊に孔、例えば穿孔中に、硬化されない形か、またはまだ完全に硬化されているわけではない形で導入することにより行われ、この人造モルタルの最終的な硬化は現場で行われる。
【００５８】
上記樹脂の、または人造モルタルの使用を含む新規の補強法は、殊に上記の２つの段落に記載された処理工程により特徴付けられる。補強体、例えばアンカーは例えば打ち込み、回転、押し込みまたはその組合せにより導入されてよい。
【００５９】
発明の好ましい実施態様：
以下の、本発明の好ましい実施態様において、一般的な定義に代わり、上記または下記の特別な定義が使用され得り、これにより本発明の殊に好ましい実施態様が定義される。
【００６０】
本発明は、有利に樹脂に関し、この場合、製造変法（ｉ）のために記載された、１級アミノ基および２級アミノ基およびメルカプトから選択された１個以上の基、殊に１個以上の２級アミノ基を有するラジカル性、アニオン性またはカチオン性の硬化可能な化合物として、ビニル基または置換ビニル基を有する酸のエステル、チオエステルまたはアミドを使用し、これらは、上記の基を、エステル、チオエステルまたはアミドに貢献するアルコール成分、チオール成分またはアミン成分の基上に有しており、ジイソシアネートまたはポリイソシアネートとして、脂肪族、脂環式または芳香族ジイソシアネートまたはポリイソシアネート、または２個以上のイソシアナト基を有するプレポリマーが使用され；または変法（ｉｉ）のために記載された、１個以上のイソシアナト基を有するラジカル性、アニオン性またはカチオン性の硬化可能な化合物として、ビニル基または置換ビニル基を有する酸のエステル、チオエステルまたはアミドが使用され、これらは、イソシアナト基を、エステル、チオエステルまたはアミドに貢献するアルコール成分、チオール成分またはアミン成分の基上に有しており、２個以上の１級アミノ基、２級アミノ基および／またはさらにメルカプトを有する化合物として、脂肪族、脂環式または芳香族ジまたはポリ（１級アミノ、（好ましくは）２級アミノおよび／またはメルカプト）を有する化合物が使用され；
その際、有利に（ｉ）のみならず（ｉｉ）にも２級アミノ基が存在し、この２級アミノ基は互いに無関係に式（Ｂ）
−Ｎ（−Ｒ）Ｈ      （Ｂ）
［式中、Ｒはアルキル、殊に低級アルキル、第一にα−分枝鎖低級アルキル、とりわけイソプロピル、イソブチル、ｓ−ブチル、ｔ−ブチル、さらにシクロアルキル、例えばシクロプロピル、シクロブチル、シクロペンチルまたはシクロヘキシル、シクロアルキルアルキル、殊にシクロヘキシルメチル、またはアリール、殊にフェニル、アリール低級アルキル、殊にフェニル低級アルキル、例えばベンジルを表し、殊に低級アルキルを表す］
に相当する。
【００６１】
１個の１級または殊に２級アミノ基を有する（ラジカル性、アニオン性またはカチオン性の）硬化可能な化合物として、式（Ｉ）
【００６２】
【化３】
2004531602.tif 000004
［式中、
Ｒ１、Ｒ２およびＲ３はそれぞれ無関係に水素または低級アルキル、殊に水素またはメチルを表すか；またはさらに
Ｒ３はシアノを表し、Ｒ１およびＲ２は上記の意味を有し；
ＫおよびＬはそれぞれ無関係に酸素、またはさらに硫黄またはＮＬ＊を表し、但しＬ＊は水素か、またはアルキル、殊に低級アルキル、さらにシクロアルキル、シクロアルキルアルキル、アリールおよびアリール低級アルキルから選択された基を表し、これらは置換されていないかまたは置換されており；
Ｙは非置換もしくは置換アルキレン、殊に低級アルキレン、さらに非置換もしくは置換シクロアルキレン、アリーレン、ヘテロアリーレン、ヘテロアルキレン、または置換されていないかもしくは置換され混合された脂肪族／芳香族、脂肪族／脂環式または脂肪族／複素環式の２価の基を表すか；
またはさらにＫおよびＹは一緒になって、またはＹは単独で、窒素を介して結合された複素環を意味し；
Ｒは水素または有利にアルキル、殊に低級アルキル、第一にα−分枝鎖低級アルキル、とりわけイソプロピル、イソブチル、ｓ−ブチル、ｔ−ブチル、さらにシクロアルキル、例えばシクロプロピル、シクロブチル、シクロペンチルまたはシクロヘキシル、シクロアルキルアルキル、殊にシクロヘキシルメチル、アリール、殊にフェニル、またはアリール低級アルキル、殊にフェニル低級アルキル、例えばベンジルを表し、殊に低級アルキルを表す］の化合物が使用され、
ジイソシアネートまたはポリイソシアネートとして、脂肪族、脂環式または芳香族ジイソシアネートまたはポリイソシアネート、殊にジイソシアネート、トリイソシアネートまたはテトライソシアネート、アニリン／ホルムアルデヒドを縮合させ、引き続きホスゲン化させることにより製造可能な原料ポリイソシアネート、または１個以上の脂肪族、脂環式または芳香族ジイソシアネートまたはポリイソシアネート、殊にジイソシアネート、トリイソシアネートまたはテトライソシアネートから出発して、それぞれ二官能性または多官能性のアルコール、アミンまたはアミンアルコールとの反応により得ることができる、２個以上のイソシアナト基を有するプレポリマーが使用されることにより特徴付けられる、変法（ｉ）により得ることができる硬化可能な尿素誘導体を含む、殊に前段落に記載の樹脂は、さらに好ましい。
【００６３】
式（ＩＩ）
【００６４】
【化４】
2004531602.tif 000005
［式中、
Ｒ１、Ｒ２およびＲ３はそれぞれ無関係に水素または低級アルキル、殊に水素またはメチルを表すか、または
Ｒ３はシアノを表し、Ｒ１およびＲ２は上記の意味を有し；
ＫおよびＬはそれぞれ無関係に酸素、またはさらに硫黄またはＮＬ＊を表し、但しＬ＊は水素か、またはアルキル、殊に低級アルキル、さらにシクロアルキル、シクロアルキルアルキル、アリールおよびアリール低級アルキルから選択された基を表し、これらは置換されていないかまたは置換されており；
Ｙは非置換もしくは置換アルキレン、非置換もしくは置換シクロアルキレン、アリーレン、ヘテロアリーレン、ヘテロアルキレン、または置換されていないかもしくは置換され混合された脂肪族／芳香族、脂肪族／脂環式または脂肪族／複素環式の２価の基を表すか；
またはＫおよびＹ；ＹおよびＮ（Ｒ）；またはＫ、ＹおよびＮ（Ｒ）は一緒になって、ＫおよびＹの場合、Ｃ（＝Ｌ）上で、ＹおよびＮ（Ｒ）の場合、隣接したＣ（＝Ｏ）上で、少なくとも１個の２級環窒素原子を有する環窒素原子を介して結合された複素環を表し、Ｋ、ＹおよびＮ（Ｒ）の場合一緒になって、少なくとも２個の２級環窒素原子を有する２個の環窒素原子を介して結合された複素環を表し；
Ｒは水素または有利にアルキル、殊に低級アルキル、第一にα−分枝鎖低級アルキル、とりわけイソプロピル、イソブチル、ｓ−ブチル、ｔ−ブチル、またはさらにシクロアルキル、例えばシクロプロピル、シクロブチル、シクロペンチルまたはシクロヘキシル、シクロアルキルアルキル、殊にシクロヘキシルメチル、アリール、殊にフェニル、またはアリール低級アルキル、殊にフェニル低級アルキル、例えばベンジルを表し、殊に低級アルキルを表し；
Ｑはアルキレン、シクロアルキレンまたはアリーレンを表し（相応するトリイソシアネートが付加物として使用される場合、これらの基は分枝点であってもよい。）；
Ｘは２官能性アルコール、二官能性アミンまたは二官能性アミノアルコールの２価の基を表し、この基はヒドロキシ基および／またはアミノ基を介して結合されており；殊に−ＮＨ−低級アルキレン−ＮＨ−、−Ｏ−低級アルキレン−Ｏ−、−ＮＨ−低級アルキレン−Ｏ−または−Ｏ−低級アルキレン−ＮＨ−を表し；
ｎは０〜１００、殊に０〜１０の整数を表す］の化合物を含むことにより特徴付けられる、殊に２つ前の段落に記載された樹脂は殊に好ましい。
【００６５】
Ｒ１、Ｒ２およびＲ３はそれぞれ無関係に水素または低級アルキル、殊に水素またはメチルを表し；
ＫおよびＬは酸素を表し；
Ｙは低級アルキレンを表し；
Ｒは低級アルキル、第一にα−分枝鎖低級アルキル、とりわけイソプロピル、イソブチル、ｓ−ブチル、ｔ−ブチルを表し；
Ｑはジフェニルメタン、ジフェニル低級アルキルメタンまたはジフェニルジ低級アルキルメタンの２価の（有利に４，４’−）ラジカルを表し；
Ｘは−Ｏ−低級アルキレン−Ｏ−を表し；
ｎは０〜１０の整数を表す、式ＩＩの化合物を含む、前出の段落に記載の樹脂はさらにより好ましい。
【００６６】
０．５〜９５質量％、有利に５〜７０質量％の量で存在する硬化可能な尿素誘導体の他に、さらに他の反応体、殊に反応性希釈剤を１〜８０質量％、有利に５〜６０質量％の割合で含有し、殊にビニル基（メタクリル基またはアクリル基を含む）含有化合物；および他の添加剤、殊に、５質量％まで、有利に０．０１〜２質量％の量で存在する前促進剤、２質量％まで、有利に０．０１〜１質量％までの量で存在する阻害剤、３〜８５質量％、有利に５〜６５質量％の量で存在する充填剤から選択された１種以上の添加剤；並びに所望の場合には、チキソトロープ剤、着色剤、顔料、可塑剤、安定剤、増粘剤および帯電防止剤から選択された他の添加剤、または上記添加剤の２種以上の混合物を含有し、これらは合計で１５質量％までの量で存在してよく、この場合、量の記載は完成された人造モルタルに対するものであることを特徴とする、人造モルタルの製造に適当な、前出の４つの段落のいずれか１つに記載の樹脂は非常に好ましい。
【００６７】
反応性希釈剤として、モノアクリレート、ジアクリレートまたはトリアクリレートまたはモノメタクリレート、ジメタクリレートまたはトリメタクリレートが使用され、他の添加剤として、Ｎ，Ｎ−ジ低級アルキル−アニリンまたはＮ，Ｎ−ジ−（ヒドロキシ低級アルキル）−アニリン、−トルイジン、または−キシリジンから選択された前促進剤；および、鉱物性充填剤または鉱物に類似した充填剤、ポリマー充填剤、水硬性の硬化可能な充填剤、金属、カーボンブラック、さらに木、鉱物性繊維または有機繊維等から選択された充填剤、または殊にそれぞれ上記に定義されたようなものの２種以上の混合物、および／または阻害剤が、有利に上記で好ましいものとして記載された量で存在する、前出の段落に記載の樹脂は特に好ましい。
【００６８】
硬化剤および所望の場合には他の添加剤および／または反応体を、本発明の好ましい実施態様の前出の段落のいずれか１つに記載の樹脂に添加するか、または殊にこの種の樹脂を硬化させることにより得ることができる人造モルタルは、極めて殊に好ましい。
【００６９】
１種以上の開始剤および場合により他の添加剤（有利に反応性希釈剤以外）を含有し得る硬化剤を添加することにより得ることができる、前出の段落に記載の人造モルタルは好ましい。
【００７０】
硬化剤が、１種以上の開始剤を合計で１〜８０質量％、有利に２０〜６０質量％の量で；１種以上の減感剤を合計で１〜８０質量％、有利に３０〜７０質量％の量で；１種以上の充填剤を合計で０〜５０質量％、有利に０〜２０質量％、殊に５〜２０質量％の量で、および１種以上の溶剤を合計で０〜６０質量％、例えば殊に２０〜５０質量％の量で有し、その際、量の記載はこのようなものとしての硬化剤に対するものである、前出の段落に記載の人造モルタルは極めて好ましい。
【００７１】
硬化剤が、完成された人造モルタルの質量に対して０．１〜３０質量％、有利に０．５〜２５質量％の量で使用されている、前出の最後の２つの段落に記載の人造モルタルは殊に好ましい。
【００７２】
樹脂と、硬化剤および所望の場合には他の添加剤とを混合することを特徴とする、人造モルタルを製造するための、好ましい樹脂が記載された上記の段落のいずれか１つに記載の樹脂の使用も好ましい。
【００７３】
好ましい樹脂が記載された上記の段落のいずれか１つに記載の樹脂を含むキット、殊に、樹脂、硬化剤および場合により他の反応体および添加剤を、所望の場所で、殊に孔の直前または孔中で混合することを可能にし、それによりそこで硬化を行うことが可能となるキットも好ましい。
【００７４】
好ましい樹脂が記載された上記の段落のいずれか１つに記載の樹脂の使用、または好ましい人造モルタルが記載された上記の段落のいずれか１つに記載の人造モルタルの使用を含む、孔中でのアンカーの補強法も好ましい。
【００７５】
本発明は、殊に実施例中に記載された、尿素誘導体を含む樹脂、そこに記載された人造モルタル、およびその製造および使用、並びにこれらを含むキットに関する。
【００７６】
本発明による樹脂および人造モルタル、またはその前駆物質のための出発材料は、その製造が公知でない限り市販されているおよび／または自体公知の方法により製造可能である。
【実施例】
【００７７】
実施例
以下の実施例により本発明は説明されるが、制限を意味するものではない。
【００７８】
実施例１：（例えばスレッドロッドＭ１２を補強するための）カートリッジＭ１２
ａ）人造モルタルのためのベースとしての硬化剤成分および樹脂成分を、別個に、カートリッジＭ１２の室（外側ガラス（より大きいアンプル）および内側ガラス（より大きいアンプル中に含まれているより小さいアンプル））中に導入する。以下の成分を使用する：
【００７９】
【表１】
2004531602.tif 000006
【００８０】
ｂ）使用のための例として、ａ）において記載したカートリッジを以下のように使用する：穿孔を徹底的に清浄化し、カートリッジを充填し、スレッドロッドを回転させ、打ち付けて設置する。
【００８１】
実施例２：二室カートリッジのための注入モルタル
ａ）以下の２成分を、分けて、二室カートリッジ（例えば注入モルタル系の場合、fischerwerke Artur Fischer GmbH & Co. KG, Waldachtal, ドイツ在のFIS V 360）の二室に充填する：
【００８２】
【表２】
2004531602.tif 000007
【００８３】
Ａ成分対Ｂ成分の体積比は５：１である。
【００８４】
ｂ）適用例として、中空の建築用煉瓦(Hohlblockstein)中の孔をスクリーン(Siebhuelse)を用いて被覆し、ａ）で製造したカートリッジを使用しながら人造モルタルを穿孔縁部からそこへ充填する。すぐに引き続いて、スレッドロッドをわずかな回転運動下にスリーブ底部(Huelsengrund)まで押し込む。
【国際公開パンフレット】
2004531602.tif 000010
2004531602.tif 000011
2004531602.tif 000012
2004531602.tif 000013
2004531602.tif 000014
2004531602.tif 000015
2004531602.tif 000016
2004531602.tif 000017
2004531602.tif 000018
2004531602.tif 000019
2004531602.tif 000020
2004531602.tif 000021
2004531602.tif 000022
2004531602.tif 000023
2004531602.tif 000024
2004531602.tif 000025
2004531602.tif 000026
2004531602.tif 000027
2004531602.tif 000028
2004531602.tif 000029
2004531602.tif 000030
2004531602.tif 000031
2004531602.tif 000032
2004531602.tif 000033
2004531602.tif 000034
2004531602.tif 000035
2004531602.tif 000036
2004531602.tif 000037
2004531602.tif 000038
2004531602.tif 000039
2004531602.tif 000040
2004531602.tif 000041
2004531602.tif 000042
2004531602.tif 000043
2004531602.tif 000044
2004531602.tif 000045
2004531602.tif 000046
2004531602.tif 000047
2004531602.tif 000048
2004531602.tif 000049
2004531602.tif 000050
【国際調査報告】
2004531602.tif 000051
2004531602.tif 000052
2004531602.tif 000053
2004531602.tif 000054
2004531602.tif 000055
2004531602.tif 000056